Patent ES-2811380-T3 (ES)
Title: Refinación electrolítica de oro bruto
Inventor: KORAS THORSTEN
IPC: C25C1/20
Filed: 2017-03-09
Granted: 2021-03-11
Abstract: Procedimiento para obtener oro fino mediante refinación electrolítica de oro bruto con impurezas de elementos residuales, tal que la electrólisis tiene lugar en una cuba que está dividida mediante una membrana (3) permeable para determinados iones en una primera zona (1) y una segunda zona (2), tal que cada zona comprende un electrodo y una solución electrolítica, caracterizado por los siguientes pasos de procedimiento consecutivos: a) Disolución anódica del oro bruto En la primera zona (1) se une un electrodo (A1) de oro bruto, que actúa como ánodo, o una cesta anódica cargada con residuos de oro bruto, que actúa como ánodo, o una barra de contacto que está en contacto con residuos de oro bruto, que actúa como ánodo, con el polo positivo de una fuente de tensión para un circuito de corriente continua y se dispone en una solución electrolítica (E1) que contiene ácido clorhídrico disociado y/o sales de cloruro disociadas, en la segunda zona (2) se une un electrodo (K2) que actúa como cátodo con el polo negativo de la fuente de tensión y se dispone en una solución electrolítica (E2) que contiene ácido sulfúrico disociado y/o sales de sulfato disociadas, tal que la membrana (3) separa ambas soluciones electrolíticas (E1) y (E2) entre sí, tal que el oro bruto se disuelve formando cationes que contienen metales comunes cargados positivamente, como cationes de cobre, y aniones que contienen oro cargados negativamente, y tal que la membrana (3) es permeable únicamente para cationes formados en la primera zona (1), cargados positivamente, en dirección del cátodo (K2) negativo dispuesto en la segunda zona (2), en el cual se precipita el metal común contenido en los cationes, y tal que en la solución electrolítica (E1) en la primera zona (1) se acumulan los aniones que contienen oro, cargados negativamente; b) Precipitación catódica de oro fino refinado una vez Tras la disolución del oro bruto en la primera zona (1), según el paso de procedimiento a), en la primera zona (1) en la solución electrolítica (E1) se dispone un electrodo (K1) que actúa como cátodo, unido al polo negativo de la fuente de tensión, y en la segunda zona (2) en la solución electrolítica (E2) se dispone un electrodo (A2) que actúa como ánodo, unido al polo positivo de la fuente de tensión, tal que el oro de los aniones que contienen oro, originalmente cargados negativamente, se precipitan en la primera zona (1) en el cátodo K1 negativo como oro fino refinado una vez, con mayor grado de pureza que el grado de pureza del oro en el ánodo de oro bruto (A1); c) Disolución anódica del oro fino refinado una vez El electrodo (K1) revestido, según el paso de procedimiento b) con oro fino refinado una vez se une en la primera zona (1) como electrodo (A1') que actúa como ánodo al polo positivo de la fuente de tensión y se dispone en la solución electrolítica (E1) que contiene ácido clorhídrico y/o sales de cloruro disociadas, mientras en la segunda zona (2) se dispone un electrodo (K2') que actúa como cátodo, unido al polo negativo de la fuente de tensión, en la solución electrolítica (E2) que contiene ácido sulfúrico y/o sales de sulfato disociadas, tal que el oro fino refinado una vez, adherido al electrodo (A1') se disuelve formando cationes que contiene metales comunes cargados positivamente, como cationes de cobre, y aniones que contienen oro cargados negativamente, y tal que la membrana (3) únicamente es permeable para cationes cargados positivamente formados en la primera zona (1) en dirección del cátodo K2' negativo dispuesto en la segunda zona (2), en el que se precipita el metal común contenido en los cationes; d) Precipitación catódica de oro fino refinado dos veces Tras la disolución del oro fino refinado una vez, según el paso de procedimiento c), se une un electrodo (K1') que actúa como cátodo al polo negativo de la fuente de tensión y se dispone en la solución electrolítica (E1) en la primera zona (1), mientras en la segunda zona (2) se une un electrodo (A2') que actúa como ánodo al polo positivo de la fuente de tensión y se dispone en la solución electrolítica (E2), tal que el oro de los aniones que contienen oro, originalmente cargado negativamente, se precipita en la primera zona (1) en el cátodo negativo (K1') como oro fino refinado dos veces con un grado de pureza mayor que el grado de pureza del oro refinado una vez, precipitado en el cátodo (K1) en el paso de procedimiento b); e) la solución electrolítica (E1) contiene, como mínimo, en el primer paso de procedimiento a) adicionalmente urea (carbonildiamida).